(57)【要約】【課題】熱可塑性樹脂製積層化粧シートを用いて、木質基材の表面および木口面に異なる模様を、簡易につくるための方法を提供することである。また、枠付きの扉部材を簡易につくるための方法を提供することである。【解決手段】転写箔と透明熱可塑性樹脂フィルムとを、該透明熱可塑性樹脂フィルムの一方の表面において押出ラミネートする工程と、前記透明熱可塑性樹脂フィルムの他方の表面に、スクリーン印刷により、二種以上の異なる模様を印刷し熱可塑性樹脂化粧シートを製造する工程と、略矩形立体形状をなす木質基材の表面部および木口部を前記熱可塑性樹脂化粧シートによって被覆する三次元ラミネート工程と、から少なくとも構成されていることを特徴とする扉部材の製造方法である。【選択図】図１
2010234710.tif 000002
【特許請求の範囲】
【請求項１】
転写箔と透明熱可塑性樹脂フィルムとを、該透明熱可塑性樹脂フィルムの一方の表面において押出ラミネートする工程と、
前記透明熱可塑性樹脂フィルムの他方の表面に、スクリーン印刷により、二種以上の異なる模様を印刷し熱可塑性樹脂化粧シートを製造する工程と、
略矩形立体形状をなす木質基材の表面部および木口部を前記熱可塑性樹脂化粧シートによって被覆する三次元ラミネート工程と、
から少なくとも構成されていることを特徴とする扉部材の製造方法。
【請求項２】
前記透明熱可塑性樹脂フィルムは、テレフタル酸からなるジカルボン酸成分と、２５〜３５モル％の１，４−シクロヘキサンジメタノールと６５〜７５モル％のエチレングリコールからなるジオール成分とを共重合した非晶質ポリエステル系樹脂７０〜１００質量％および結晶性を有するポリエチレンテレフタレート系樹脂、ポリブチレンテレフタレート系樹脂から選ばれた少なくとも１種の結晶質ポリエステル樹脂０〜３０質量％からなる透明なポリエステル樹脂フィルム又は透明な塩化ビニル樹脂フィルムであることを特徴とする請求項１記載の扉部材の製造方法。
【請求項３】
前記二種以上の異なる模様は、少なくとも一種が木目模様であり、かつ、前記木質基材の表面端部および木口部において額縁状に木目模様が形成されていることを特徴とする請求項１または２に記載の扉部材の製造方法。
【請求項４】
前記額縁状の木目模様は、四辺の木目模様の方向がそれぞれの辺の長手方向に沿った模様であり、少なくとも角隅部で不連続模様となっていることを特徴とする請求項３に記載の扉部材の製造方法。
【発明の詳細な説明】
【技術分野】
【０００１】
本発明は、木質基材の表面に熱可塑性樹脂製積層化粧シートを被覆した、家具やキッチンキャビネットなどの什器の扉部材の製造方法に関するものである。
【背景技術】
【０００２】
家具やキッチンキャビネットなどの什器の扉部材は、その外観を左右する部材であるため、天板、背面板などの他部材と比較すると、装飾性が重視される部材である。扉部材は木材、合板、集成材、あるいはパーチクルボード、ハードボード等の木質基材からなる場合、装飾性を付与するために、塗装するかまたは熱可塑性樹脂製化粧シートを貼り付けることが行われている。
【０００３】
塗装する方法は、複雑形状であっても適用しやすい点が優れている。しかし、有機溶剤を使用する場合は、作業環境が悪化し人体への悪影響が及ぶおそれがある。また、水系塗料の場合は、乾燥工程など余計な工程が増えることにより、品質管理が困難であるし、製造コストは増大する。さらに、鏡面のような平面性に優れた表面は得られにくい、という問題もある。
【０００４】
熱可塑性樹脂製化粧シートを用いる場合、立体形状に作成された木質基材に、真空プレス成形、圧空プレス成形あるいはメンブレンプレス成形などによって貼り合わせるラッピング加工や、板材に貼り合わせたものを芯材の形状に折り曲げるためのＶ字型の溝を施して板材毎に芯材をくるむＶカット加工などによって木質基材に装飾性を付与される（特許文献１）。
【０００５】
従来熱可塑性樹脂製化粧シートは、基材シートとして着色樹脂シートを用い、その表面にグラビア印刷等で模様を設け、保護シートとして透明樹脂シートを熱ラミネートによって貼り合わせて積層したものが使われてきた。これらの積層化粧シートは、着色性、エンボス加工性、印刷適性などの自由度が高く、意匠性の高い化粧シートとして最も使用されている。
【０００６】
しかし、従来の化粧シートは同じ柄を繰り返した模様印刷となっているため、上記したラッピング加工やＶカット加工によって木質基材の表面及び木口面を一度に被覆すると、いずれの面にも連続した同じ模様が表出することとなり、不自然さを隠すことができない。
【０００７】
不自然さを改善するためには、表面には板目模様、木口面には木口模様などと適用する面により異なる模様を部材に適用することが考えられる。この場合、それぞれの模様を印刷した化粧シートを職人が貼り合わせてつないでいく方法がとられていた。
【０００８】
また、二種以上の化粧シートを用いて、職人の手によらず、一度に貼り付ける試みもある（特許文献２）。
【０００９】
しかし、この方法によると、つなぎ目から水などが浸透しやすく、しみの発生や、化粧シートの剥がれという問題が生じていた。さらに、職人が貼り合わせを行う場合、生産性が悪く、その技量によって仕上がった扉部材の出来不出来が左右されてしまうため、品質の安定性に問題がある。
【先行技術文献】
【特許文献】
【００１０】
【特許文献１】特開平０６−２９７５７２号公報
【特許文献２】特開平１１−１６５３０１号公報
【発明の概要】
【発明が解決しようとする課題】
【００１１】
したがって本発明の目的は、熱可塑性樹脂製積層化粧シートを用いて、木質基材の表面および木口面に異なる模様を、簡易につくるための方法を提供することである。
【００１２】
また、本発明の目的は、枠付きの扉部材を簡易につくるための方法を提供することである。
【課題を解決するための手段】
【００１３】
本発明は、転写箔と透明熱可塑性樹脂フィルムとを、該透明熱可塑性樹脂フィルムの一方の表面において押出ラミネートする工程と、前記透明熱可塑性樹脂フィルムの他方の表面に、スクリーン印刷により、二種以上の異なる模様を印刷し熱可塑性樹脂化粧シートを製造する工程と、略矩形立体形状をなす木質基材の表面部および木口部を前記熱可塑性樹脂化粧シートによって被覆する三次元ラミネート工程と、から少なくとも構成されていることを特徴とする扉部材の製造方法である。
【００１４】
また、前記透明熱可塑性樹脂フィルムは、テレフタル酸からなるジカルボン酸成分と、２５〜３５モル％の１，４−シクロヘキサンジメタノールと６５〜７５モル％のエチレングリコールからなるジオール成分とを共重合した非晶質ポリエステル系樹脂７０〜１００質量％および結晶性を有するポリエチレンテレフタレート系樹脂、ポリブチレンテレフタレート系樹脂から選ばれた少なくとも１種の結晶質ポリエステル樹脂０〜３０質量％からなる透明なポリエステル樹脂フィルム又は透明な塩化ビニル樹脂フィルムであると好ましい。
【００１５】
さらに、前記二種以上の異なる模様は、少なくとも一種が木目模様であり、かつ、前記木質基材の表面端部および木口部において額縁状に木目模様を形成することも可能である。
【００１６】
さらにまた、前記額縁状の木目模様は、四辺の木目模様の方向がそれぞれの辺の長手方向に沿った模様であり、少なくとも角隅部で不連続模様とすることも可能である。
【発明の効果】
【００１７】
本発明によれば、真空プレス成形、圧空プレス成形あるいはメンブレンプレス成形などの熱加工による成形が良好であると共に、二以上の異なる模様が形成された扉部材を、簡易に製造することが可能であり、特に額縁模様を表面端部および木口部に形成した扉部材を効率的に製造でき、かつ、材料ロスも軽減した。意匠性のある扉部材が小ロットでも無駄なく安価に製造可能であり、有益な技術である。
【図面の簡単な説明】
【００１８】
【図１】図１は本発明の一つの実施形態である扉部材の斜視図である。
【図２】図２は本発明の別の実施形態である扉部材の平面図である（実施例１）。
【図３】図３は本発明の別の実施形態である扉部材の平面図である（実施例２）。
【発明を実施するための形態】
【００１９】
本発明で使用される透明熱可塑性樹脂フィルムとしては、主成分として、塩化ビニル系樹脂、アクリル系樹脂、非晶質ポリエステル系樹脂等から成形されたフィルムが挙げられる。特に、テレフタル酸からなるジカルボン酸成分と、２５〜３５モル％の１，４−シクロヘキサンジメタノールと６５〜７５モル％のエチレングリコールからなるジオール成分とを共重合した非晶質ポリエステル系樹脂を主成分とするフィルムが成形性、加工性等から好ましく用いられる。
【００２０】
前記非晶質ポリエステル系樹脂に配合可能な結晶質ポリエステル系樹脂としては、ポリエチレンテレフタレート樹脂、ポリブチレンテレフタレート樹脂のほかに、共重合成分としてイソフタル酸、アジピン酸などのその他のジカルボン酸成分やジエチレングリコール、ヘキサメチレングリコール、プロピレングリコールなどの他のジオール成分を少量共重合したものでもよい。
【００２１】
上記の結晶質ポリエステル系樹脂は、０〜３０質量％、好ましくは５〜２０質量％配合される。結晶質ポリエステル系樹脂を配合することにより耐溶剤特性が改善されるが、３０質量％を超えると透明性やラッピング加工等の熱加工性に悪影響がでる。
【００２２】
発明の透明熱可塑性樹脂フィルムの厚さは、通常５０〜４００μｍ、好ましくは７０〜２５０μｍである。厚さが５０μｍ以上であれば、ラッピング加工などの二次加工の際に、安定して加工することが可能であり、４００μｍ以下であれば、軽量で取り扱いが容易であり、成形品のエッジが綺麗にでやすい。
【００２３】
本発明に使用される上記透明熱可塑性樹脂フィルムには、各種の改質剤を配合されても良い。たとえば、アクリルシリコンゴム系改質剤としては、アクリル系ポリマーとポリオルガノシロキサンとからなる複合ゴムのコア部にビニル単量体がグラフト重合された二層構造のゴム粒子で、三菱レイヨン社製の「メタブレンＳ２００１」、「メタブレンＳＸ００６」などとして市販されている。
【００２４】
その他として、アクリルゴム系改質剤、ジエンゴム系改質剤、オレフィンゴム系改質剤などの他の改質剤を配合することができる。アクリルゴム系改質剤は、代表的なものとして、ブチルアクリレートのようなアクリル酸エステルと少量の架橋モノマーとを重合させたアクリル系ゴムからなるコア部に、ビニル単量体がグラフト重合された二層構造のゴム粒子で、例えば、呉羽化学社製の「ＨＩＡ−８０」、ローム・アンド・ハース社製の「アクリロイドＫＭ−３３０」、三菱レイヨン社製の「メタブレンＷ−３００」、「メタブレンＷ−５３０」などとして市販されている。また、ジエンゴム系改質剤としては、ブタジエン−スチレンゴム、アクリロニトリル−ブタジエンゴム等のジエンゴムのコア部に、ビニル単量体がグラフト重合された二層構造のゴム粒子で、三菱レイヨン社製の「メタブレンＣ−２０１」、呉羽化学工業社製の「パラロイドＥＸＬ−２６０２」などがあり、オレフィンゴム系改質剤としては、エチレン−プロピレンゴム、ジエン系ゴムの水素添加物などのオレフィンゴムのコア部に、ビニル単量体がグラフト重合された二層構造のゴム粒子で、テクノポリマー社製ＡＥＳ樹脂、日本エイアンドエル社製ＡＥＳ樹脂などが挙げられる。
【００２５】
これらの改質剤の配合量は、塩化ビニル系樹脂や非晶質ポリエステル系樹脂を主成分とする樹脂成分１００重量部に対して、０〜３０重量部、好ましくは４〜２０重量部の範囲である。改質材を配合することにより、低温での二次加工性やエンボス耐熱性が改善され、また３０重量部を超えると配合量の割に上記の効果の向上が少なくなり、コストアップとなるので好ましくない。
【００２６】
本発明で使用される転写箔は、たとえば二軸延伸ポリエチレンテレフタレート樹脂を基材フィルムとして、この基材フィルムの一方の面に剥離層を形成し、剥離層上にアクリル系樹脂などよりなる透明度が高く光沢性の良好な硬度の高い樹脂を塗工することで塗膜を形成させて、保護層とする。さらに、この保護層上にホットメルト系接着剤を塗布し接着剤層を形成させた４層構造のフィルムである。
【００２７】
前記基材フィルムとしては、ジカルボン酸成分として、テレフタル酸の他、イソフタル酸及び／又はフタル酸が含まれている易成形ポリエチレンテレフタレート樹脂、前記非晶質ポリエステル系樹脂からなるフィルムを用いることができる。
【００２８】
また、剥離層を形成させた基材フィルムにエンボス加工を施したり、剥離層に充填材を配合することにより、エンボス模様やつや消しの表面形状とすることも可能である。
【００２９】
本発明により、熱可塑性樹脂化粧シートに設けられる印刷模様は、たとえば木目模様である。通常扉部材の表面部にあたる部分には板目模様を、木口部にあたる部分には、２つの向かい合う２面にそれぞれ木口模様および柾目模様を印刷する。具体的には、表面の板目模様が縦方向に向いている場合、上下の木口部には木口模様が、左右の木口部には柾目模様が、それぞれ印刷される。もっとも表面部にあたる部分に柾目模様を印刷しても良い。また、印刷模様は木目模様に限らず、ベタ印刷でも良く、ストライプ、ドット、ヘアラインなどの抽象模様、光輝顔料を添加した金属光沢模様、砂や岩石、紙、皮革、羽根や織布などの模様を含み、これらの模様を組み合わせた模様とすることもできる。
【００３０】
印刷は、小ロットでも無駄なく印刷することが可能なスクリーン印刷法による。印刷は単色印刷でも良いし、多色刷りとすることも可能である。印刷に用いられるインクは、特に限定されず、熱可塑性樹脂化粧シートに印刷可能なものであれば良い。具体的には、バインダとしてはアクリルウレタン、塩化ビニル−酢酸ビニル樹脂が使用可能である。
【００３１】
本発明で使用される木質基材は、木材、合板、集成材、あるいはパーチクルボード、中密度繊維板（ＭＤＦ）、ハードボード等の木質系材料からなり、略矩形立体形状に成形されたものである。木質基材の表面は、通常平面だが、たとえばルーター加工などにより、表面に凹凸模様をつけたものでも良い。また、木質基材の角の部分は面取りされていても良い。
【００３２】
本発明の扉部材の製造方法においては、まず、事前に用意した転写箔と透明熱可塑性樹脂フィルムとを、該透明熱可塑性樹脂フィルムの一方の表面において押出ラミネートする。上記のとおり、転写箔の接着表面にはホットメルト接着剤が設けられているので、ラミネートロールで加熱活性化され、押出成形された透明熱可塑性樹脂フィルムとラミネートされ一体化して熱可塑性樹脂化粧シートを製造する。
【００３３】
次に、前記透明熱可塑性樹脂フィルムの他方の表面に、スクリーン印刷により、二種以上の異なる模様を印刷し熱可塑性樹脂化粧シートを製造する。前記ラミネートフィルムから、連続的に製造することもできる。しかし、扉の木質基材は特定の大きさからなるため、材料ロスを少なくするためには、所定の幅と長さにあらかじめカットし、印刷すると良い。
【００３４】
次に、略矩形立体形状をなす木質基材の表面部および木口部を前記熱可塑性樹脂化粧シートによって被覆し三次元ラミネートして扉部材を製造する。三次元ラミネートの方法は、真空成形、圧空成形、真空圧空成形、メンブレンプレス成形など、公知の方法によって行うことができる。具体的には、木質基材の表面および木口面に接着剤を塗布し、加熱した熱可塑性樹脂化粧シートを、印刷面を木質基材側として見当をつけて木質基材に載置し、メンブレンプレス成形する。
【００３５】
転写箔は、熱可塑性樹脂化粧シートの製造後、ただちに剥離しても良いし、扉部材を製造後、家具などの組み立てに使用するまで、保護フィルムとして扉部材の表面に被覆したままであっても良い。
【実施例１】
【００３６】
非晶質ポリエチレンテレフタレート樹脂（イーストマン・ケミカル社製、商品名「ＧＮ０７１」）８５質量％、ポリブチレンテレフタレート系樹脂（ポリプラスチック社製、商品名「ジュラネックス  ６００ＦＰ」、ホモポリマータイプ）１０質量％、アクリルゴム系改質剤（三菱レイヨン社製、商品名「メタブレンＷ−３００」）５質量％からなる透明ポリエステル樹脂組成物を押出機に供給し、Ｔダイによって幅１００ｃｍ、厚さ１５０μｍのフィルムを押出し、その表面に転写箔を押出ラミネートによって貼り合わせて透明なポリエステル樹脂製フィルムを形成した。
【００３７】
前記透明なポリエステル樹脂製フィルムの裏面に、額縁部としてローズウッド柄の木目模様と、額縁部の内部にはクリーム色の単色をそれぞれスクリーン印刷してポリエステル樹脂製化粧シートを製造した。
【００３８】
スクリーン印刷の寸法は、厚さ１．５ｃｍ、横幅４５ｃｍ、縦幅８０ｃｍの木質基材用に設計されたもので、額縁部の木目印刷の内縁の寸法は横幅４１ｃｍ、縦幅７６ｃｍとし、外縁の寸法は横幅５０ｃｍ、縦幅９０ｃｍとした。
【００３９】
前記ポリエステル樹脂製化粧フィルムの転写箔用の基材フィルムを剥がした後、メンブレンプレス成形機を用いて、前記木質基材としてＭＤＦを用い、縦方向および横方向の端部が２ｃｍの幅で額縁部が形成されるよう、位置合わせして三次元成形した。
【００４０】
製造された扉部材は、表面の端部に額縁部の木目模様に連続して、額縁部の木目は、それぞれの角隅部において各辺から４５°のラインに沿って不連続線が生じるよう形成され、四方の木口部も同様の木目模様が形成され、中央部はクリーム色の単色が形成された。
【実施例２】
【００４１】
実施例１において、透明なポリエステル樹脂製フィルムの代わりに、半硬質の透明塩化ビニル系樹脂フィルムを用い、スクリーン印刷の模様を幅方向に三分割した木目模様としたこと以外は、実施例１と同様に塩化ビニル系樹脂フィルムを作製した。
【００４２】
塩化ビニル系樹脂フィルムは、塩化ビニル樹脂９５質量％、アクリルゴム系改質剤（三菱レイヨン社製、商品名「メタブレンＷ−３００」）５質量％からなる樹脂成分１００重量部に、可塑剤１０重量からなる透明塩化ビニル系樹脂組成物を押出機に供給し、Ｔダイによって幅１００ｃｍ、厚さ２００μｍのシートを押出し、その表面に転写箔を押出ラミネートによって貼り合わせた。
【００４３】
また、三分割の木目模様は、厚さ１．５ｃｍ、横幅４５ｃｍ、縦幅８０ｃｍの木質基材用に設計されたもので、中央部はシカモア柄の木目印刷で幅３０ｃｍ、両側はオーク柄の木目印刷でそれぞれの幅１０ｃｍとした。
【００４４】
前記塩化ビニル系樹脂製化粧フィルムの転写箔用の基材フィルムを剥がした後、メンブレンプレス成形機を用いて、前記木質基材として実施例１で使用したＭＤＦを用い、横方向の模様が左右均等になるように、位置合わせして三次元ラミネートした。
【００４５】
製造された扉部材は、二つの木が幅方向に接合された模様となった。すなわち表面には横方向には順番にオーク柄／シカモア柄／オーク柄の板目模様が設けられ、横方向の木口部にはオークの柾目模様が、縦方向の木口には、表面の模様と対応するよう、順番にオーク柄／シカモア柄／オーク柄の木口模様が形成された。
【産業上の利用可能性】
【００４６】
本発明の製造方法によってつくられた扉部材は、家具やキッチンキャビネットなどの什器用扉部材として有用であり、小ロットの製造においても材料ロスが少なくなるよう配慮された製造方法である。
【符号の説明】
【００４７】
１    扉部材
２    表面部
３    木口部
４    額縁部
【図１】
2010234710.tif 000003
【図２】
2010234710.tif 000004
【図３】
2010234710.tif 000005